(57)【特許請求の範囲】
【請求項１】
水溶性高分子及び／又は界面活性剤で保護した白金ナノ粒子を担持した羽毛であり、前記白金ナノ粒子と水溶性高分子及び／又は界面活性剤の配合割合が、質量比で、白金ナノ粒子：水溶性高分子及び／又は界面活性剤＝１：０．２〜１：１．５であることを特徴とする羽毛。
【請求項２】
前記水溶性高分子が、ポリビニルピロリドン、ポリビニルアルコール、ポリアクリル酸塩、ポリアクリル酸、シクロデキストリン、アミノペクチン又はメチルセルロースである請求項１に記載の羽毛。
【請求項３】
クエン酸塩で保護した白金ナノ粒子を担持した羽毛であり、前記白金ナノ粒子とクエン酸塩の配合割合が、質量比で、白金ナノ粒子：クエン酸塩＝１：０．２〜１：３５であることを特徴とする羽毛。
【請求項４】
前記白金ナノ粒子が羽毛表面に直接担持している請求項１〜３のいずれか１項に記載の羽毛。
【請求項５】
前記白金ナノ粒子の担持量が、羽毛１ｋｇに対して２０〜９０μｇである請求項１〜４のいずれか１項に記載の羽毛。
【請求項６】
前記白金ナノ粒子を担持した羽毛は、ＪＩＳ  Ｌ１９０３「羽毛試験方法」に規定の清浄度が５００ｍｍ以上、酸素計数が４．８ｍｇ以下である請求項１〜５のいずれか１項に記載の羽毛。
【請求項７】
請求項１〜６のいずれか１項に記載の羽毛を製品内部に充填した羽毛製品。
【請求項８】
請求項１〜６のいずれか１項に記載の羽毛を布団側地内部に充填した羽毛布団。
【請求項９】
前記布団側地が、水溶性高分子、界面活性剤及びクエン酸塩からなる群から選ばれる少なくとも一つの保護剤で保護した白金ナノ粒子を含有し、前記白金ナノ粒子と保護剤の配合割合が、質量比で、白金ナノ粒子：保護剤＝１：０．２〜１：３５である布団側地用処理剤を使用することにより白金ナノ粒子を担持した布団側地である請求項８に記載の羽毛布団。
【請求項１０】
羽毛又は布団側地に白金ナノ粒子を担持させるために使用する羽毛又は布団側地用処理剤であり、前記処理剤中の白金ナノ粒子は、水溶性高分子、界面活性剤及びクエン酸塩からなる群から選ばれる少なくとも一つの保護剤で保護されており、前記水溶性高分子が、ポリビニルピロリドン、ポリビニルアルコール、ポリアクリル酸塩、ポリアクリル酸、シクロデキストリン、アミノペクチン及びメチルセルロースからなる群から選ばれる一種以上であり、前記白金ナノ粒子と保護剤の配合割合が、質量比で、白金ナノ粒子：保護剤＝１：０．２〜１：３５であることを特徴とする羽毛又は布団側地用処理剤。
【発明の詳細な説明】
【技術分野】
【０００１】
本発明は、白金ナノ粒子を担持した羽毛、それを充填した羽毛製品、及び羽毛又は布団側地へ担持させるために使用する羽毛又は布団側地用処理剤に関する。
【背景技術】
【０００２】
羽毛製品、特に羽毛布団に充填される羽毛には、一般的にはグース（ガチョウ）、ダック（アヒル）、北極圏の海岸線などに生息するアイダー（野生の鴨）などの水鳥の羽毛が使用されている。羽毛には、胸毛にあたるダウンと、羽根と呼ばれるフェザーがあり、ともに羽毛製品に使われている。羽毛の産地はポーランド、ハンガリーなどの中欧、スカンジナビア半島を含む北欧、中国などである。羽毛は、嵩高性に優れ掛け布団の詰物として高級素材の地位を占めている。洗いの不充分な羽毛は悪臭の原因となるため、事前に悪臭の原因となる汚物を除去し、羽毛の洗浄の程度を見る清浄度と酸素計数を一定のレベルに保つことが要求されている。
【０００３】
布団側地、時に羽毛布団用布団側地は、内部に詰めた羽毛が織物組織の経緯糸の交差部の間隙から抜け出し易く、この欠点を補うため、織物密度を高める手段、及び高圧カレンダーによる目つぶし加工がとられている。
【０００４】
白金のコロイド中において、白金ナノ粒子は、保護剤に包囲された状態で１〜１００ｎｍ（ナノメーター）の粒径の懸濁液として存在し（以下、ナノ粒子とその周囲の保護剤との結合体をコロイド液と称する場合がある）、燃料電池用触媒、自動車用排ガス処理触媒に使用することが知られている（特許文献１）。この白金ナノ粒子は、還元性があることから、活性酸素の還元と、抗酸化性作用に着目して、化粧品に混合する提案もある（特許文献２及び３）。また、白金ナノ粒子の繊維への適用として、セルロース繊維に白金ナノ粒子を含有させた提案もある（特許文献４）。
【特許文献１】特開２００４−２６３２２２号公報
【特許文献２】特開２００５−１３９１０２号公報
【特許文献３】ＷＯ２００５／０１８５９８号公報
【特許文献４】特開２００５−２４５２５８号公報
【発明の開示】
【発明が解決しようとする課題】
【０００５】
従来、羽毛布団などに充填される羽毛に、清浄度と酸素計数を一定のレベルに保ったまま白金ナノ粒子を担持させようとする試みはなされてこなかった。また、布団側地に白金ナノ粒子を担持させようとする試みはなされてこなかった。
【０００６】
本発明は、清浄度と酸素計数を一定のレベルに保持しながら白金ナノ粒子を担持し、かつ抗酸化性のある羽毛、及びそれを充填した羽毛製品を提供する。また、本発明は、前記羽毛を、白金ナノ粒子を担持し、抗酸化性能を有する布団側地内部に充填した羽毛布団を提供する。さらに、本発明は、羽毛又は布団側地に担持させる羽毛又は布団側地用処理剤を提供する。
【課題を解決するための手段】
【０００７】
当初、本発明者らは、白金ナノ粒子を羽毛に担持させることにより、抗酸化性を有する羽毛を得たものの、羽毛の洗浄度の目安となる清浄度と酸素計数に関して満足する数値を得ることができなかった。そこで鋭意研究の結果、白金ナノ粒子とそれを保護する保護剤の配合割合に着目し、その配合割合によっては、清浄度と酸素計数を一定のレベルに保持しながら抗酸化性を有することを見出して本発明に至った。また、清浄度と酸素計数を一定のレベルに保持するためには、保護剤の種類により、白金ナノ粒子と保護剤の配合割合が異なることも見出した。また、羽毛に好適に用いられる処理剤が、布団側地へも好適に適用でき抗酸化性を有することも見出した。
【０００８】
即ち、本発明の羽毛は、水溶性高分子及び／又は界面活性剤で保護した白金ナノ粒子を担持した羽毛であり、前記白金ナノ粒子と水溶性高分子及び／又は界面活性剤の配合割合が、質量比で、白金ナノ粒子：水溶性高分子及び／又は界面活性剤＝１：０．２〜１：１．５であることを特徴とする。
【０００９】
又、本発明の羽毛は、クエン酸塩で保護した白金ナノ粒子を担持した羽毛であり、前記白金ナノ粒子とクエン酸塩の配合割合が、質量比で、白金ナノ粒子：クエン酸塩＝１：０．２〜１：３５であることを特徴とする。
【００１０】
本発明の羽毛製品は、前記羽毛を製品内部に充填することを特徴とする。
【００１１】
本発明の羽毛布団は、前記羽毛を布団側地内部に充填することを特徴とする。
【００１２】
また、本発明の羽毛布団は、水溶性高分子、界面活性剤及びクエン酸塩からなる群から選ばれる少なくとも一つの保護剤で保護した白金ナノ粒子を含有し、前記白金ナノ粒子と保護剤の配合割合が、質量比で、白金ナノ粒子：保護剤＝１：０．２〜１：３５である布団側地用処理剤を使用することにより白金ナノ粒子を担持した布団側地に上記本発明の羽毛を充填することを特徴とする。
【００１３】
本発明の羽毛又は布団側地用処理剤は、羽毛に白金ナノ粒子を担持させるために使用する処理剤であり、前記処理剤中の白金ナノ粒子は、水溶性高分子、界面活性剤及びクエン酸塩からなる群から選ばれる少なくとも一つの保護剤で保護されており、前記水溶性高分子が、ポリビニルピロリドン、ポリビニルアルコール、ポリアクリル酸塩、ポリアクリル酸、シクロデキストリン、アミノペクチン及びメチルセルロースからなる群から選ばれる一種以上であり、前記白金ナノ粒子と保護剤の配合割合が、質量比で、白金ナノ粒子：保護剤＝１：０．２〜１：３５であることを特徴とする。
【発明の効果】
【００１４】
本発明の羽毛は、白金ナノ粒子を保護する水溶性高分子及び／又は界面活性剤、あるいはクエン酸塩の配合割合を所定の範囲とした白金ナノ粒子を担持することにより、清浄度（清潔性を示す尺度）と酸素計数（汚染した有機物を酸化剤で化学的に酸化するために必要な酸素量）を良好なレベルに保ち、かつ抗酸化性のある羽毛とすることができる。
【００１５】
本発明の羽毛製品は、前記羽毛を製品内部に充填することにより、身体周囲の空気層から身体に悪影響を及ぼすといわれている活性酸素やフリーラジカルを分解する効果が期待できる。羽毛を内部に充填する製品自体にも白金ナノ粒子を担持させれば、更にその効果を高めることが可能となる。
【００１６】
本発明の羽毛布団は、白金ナノ粒子を担持した羽毛を布団側地に充填、あるいは、白金ナノ粒子を担持した羽毛を所定の配合割合の水溶性高分子、界面活性剤及びクエン酸塩からなる群から選ばれる少なくとも一つの保護剤で保護した白金ナノ粒子を担持した布団側地内部に充填することにより、抗酸化性能を有し、接触した身体部分の活性酸素やフリーラジカルを分解する効果が期待できる。
【００１７】
本発明の羽毛又は布団側地用処理剤は、バインダー樹脂の有無にかかわらず、所定の配合割合の水溶性高分子、界面活性剤及びクエン酸塩からなる群から選ばれる少なくとも一つの保護剤で保護した白金ナノ粒子を含み、羽毛又は布団側地に優れた抗酸化性能を付与することができる。
【発明を実施するための最良の形態】
【００１８】
本発明で用いられる白金ナノ粒子は、例えば、ＷＯ２００５／０１８５９８号公報に記載の方法にて提供され、その平均粒径は、１〜５ｎｍであることが好ましく、１〜３ｎｍであることがより好ましく、１．５〜２．５ｎｍであることが特に好ましい。又、９０質量％以上の白金ナノ粒子の粒径が０．１〜１０ｎｍの範囲に入ることが好ましく、１〜３ｎｍの範囲に入ることがより好ましい。このように白金ナノ粒子の粒径分布が狭く、かつその平均粒径が１〜５ｎｍの範囲であると、白金ナノ粒子の割合が高く、良好な抗酸化性を有する。また、羽毛に担持させるときに、バインダー樹脂なしで羽毛表面に直接担持させることもできる。
【００１９】
本発明の白金ナノ粒子を担持した羽毛は抗酸化性を有する。抗酸化性の測定方法は後に説明する。本発明の羽毛が抗酸化性を有することにより、前記特許文献２〜３に提案されているような化粧品と同様に人体に対する好ましい抗酸化性の効果を発揮することが推定される。また、羽毛自体の劣化も抑えることが期待できる。更に、白金ナノ粒子が触媒的に機能するため長期間使用することが可能となる。
【００２０】
本発明の羽毛は、ＪＩＳ  Ｌ  １９０３「羽毛試験方法」に規定の清浄度が５００ｍｍ以上、酸素計数が４．８ｍｇ以下であることが好ましい。このような羽毛を得るためには、まず羽毛を水で洗浄して汚染物質又は侠雑物を除去しておくことが必要である。このとき、羽毛表面の油分を完全には除去しないような配慮が必要である。また、羽毛製品には抗菌剤と帯電防止剤などを付与することもあるので、これらのことも勘案して全体として清浄度を高く、酸素計数を低くしておくとよい。
【００２１】
本発明者らは、白金ナノ粒子とその保護剤の配合割合が清浄度及び酸素計数に影響を与えることを知った。即ち、保護剤として、水溶性高分子及び／又は界面活性剤を使用した場合の白金ナノ粒子と水溶性高分子及び／又は界面活性剤の配合割合は、質量比で、白金ナノ粒子：水溶性高分子及び／又は界面活性剤＝１：０．２〜１：１．５が好ましい。より好ましくは、白金ナノ粒子：水溶性高分子及び／又は界面活性剤＝１：０．３〜１：１である。前記の範囲であれば、さらに本発明の効果を良好に発揮できる。白金ナノ粒子と水溶性高分子及び／又は界面活性剤の配合割合が１．５を超えると清浄度が低くなり、酸素計数が高くなる。又、白金ナノ粒子と水溶性高分子及び／又は界面活性剤の配合割合が０．２より小さいとコロイドが安定せず、白金ナノ粒子の凝集・沈殿が起こりやすくなる。
【００２２】
白金ナノ粒子の保護剤としては水溶性高分子及び／又は界面活性剤などが使用される。これらは、白金の親溶媒性を向上させる働きをする。水溶性高分子としてはポリビニルピロリドン、ポリビニルアルコール、ポリアクリル酸塩、ポリアクリル酸、シクロデキストリン、アミノペクチン、及びメチルセルロースなどが挙げられる。これらを二種以上組合わせて使用しても良い。中でもポリビニルピロリドン、ポリアクリル酸塩、ポリアクリル酸などが好ましい。又、チオール系保護剤のような界面活性剤を使用することもできる。
【００２３】
本発明者らは、羽毛の清浄度と酸素計数を一定のレベルに保持するためには、白金ナノ粒子の保護剤の種類により、白金ナノ粒子と保護剤の配合割合が異なることも見出した。
【００２４】
クエン酸塩を白金ナノ粒子の保護剤として使用すれば、白金ナノ粒子とクエン酸塩の配合割合を広くとれることがわかった。つまり、保護剤としてクエン酸塩を使用した白金ナノ粒子を羽毛に担持させる場合は、白金ナノ粒子とクエン酸塩の配合割合が、質量比で、白金ナノ粒子：クエン酸塩＝１：０．２〜１：３５であればよく、白金ナノ粒子：クエン酸塩＝１：２０〜１：３０であることが好ましい。前記の範囲であれば、さらに本発明の効果を良好に発揮できる。白金ナノ粒子とクエン酸塩の配合割合が３５を超えると清浄度が低くなり、酸素計数が高くなる。又、白金ナノ粒子とクエン酸塩の配合割合が０．２より小さいとコロイドが安定せず、白金ナノ粒子の凝集・沈殿が起こりやすくなる。
【００２５】
本発明において白金ナノ粒子を羽毛に担持させる方法としては、例えば、（１）白金ナノ粒子を分散させた分散液を羽毛にスプレーなどで塗布し、乾燥させる方法、（２）白金ナノ粒子を分散させた分散液に羽毛を浸漬した後、目的の担持量になるようにマングルなどで絞った後、乾燥させる方法などを使用すれば良い。白金ナノ粒子の平均粒径が１〜５ｎｍの範囲であると、バインダー樹脂を使用しないでも、白金ナノ粒子を羽毛表面に直接担持させることができ、好ましい。
【００２６】
さらに、白金ナノ粒子をバインダー樹脂に分散させて使用すれば、白金ナノ粒子を担持させた羽毛を布団側地の内部に充填して羽毛布団にした場合、布団丸洗いなどの際の洗濯耐久性を高めることができる。
【００２７】
バインダー樹脂としては、羽毛の清浄度、酸素計数及び嵩高性を阻害しない範囲で使用量を選択することにより公知のバインダー樹脂を使用することができる。例えば、アクリル系樹脂、ソフトアクリル系樹脂、ウレタン系樹脂、ポリエステル系樹脂、ポリアミド系樹脂、シリコーン系樹脂及びフッ素系樹脂などを使用することができる。
【００２８】
前記において、白金ナノ粒子の担持量は、特に限定されないが、羽毛１ｋｇに対して２０〜９０μｇであることが好ましい。さらに好ましくは、担持量は２０〜６０μｇである。担持量が前記の範囲であれば、さらに本発明の効果を良好に発揮できる。白金ナノ粒子の担持量が２０μｇより少ない場合は抗酸化性の効果が不足し、白金ナノ粒子の担持量が９０μｇを超える場合はコスト面で不利となり、あるいは清浄度、酸素計数が悪くなる傾向にある。
【００２９】
本発明の羽毛製品としては、例えば、羽毛を使用した保温製品、布団、枕などの寝具寝装品及びダウンジャケット、ダウンベストなどの防寒着などが挙げられる。
【００３０】
羽毛布団の場合には、前記羽毛を布団側地の内部に充填して得られる。布団側地は、羽毛布団に用いられる公知の側地であればよいが、白金ナノ粒子を担持した側地であってもよい。本発明の羽毛に好適に用いられる処理剤が、布団側地へも適用でき、抗酸化性能を有することから、布団側地として、後述する白金ナノ粒子を担持した布団側地を用いることで、抗酸化性能が向上し、接触した身体部分の活性酸素やフリーラジカルを分解できるので、好ましい。例えば、前記羽毛を布団側地の内部に充填し、シングル掛け用羽毛布団とした場合、布団側地のサイズは、１５０ｃｍ×２１０ｃｍで、羽毛充填量は、１．０〜１．５ｋｇ／１枚、得られた羽毛布団の厚みは、１２〜１４ｃｍ程度になる。
【００３１】
即ち、本発明の羽毛布団は、羽毛が上記の水溶性高分子、界面活性剤及びクエン酸塩からなる群から選ばれる少なくとも一つの保護剤で保護した白金ナノ粒子が担持された布団側地に充填されていることが好ましい。なお、布団側地は、通常布団側地として用いられるものであればよく特に限定されない。また、布団側地を羽毛布団側地として用いる場合には、羽毛が吹き出さないものであることが必要である。
【００３２】
ＪＩＳ  Ｌ  １０９６  Ａ法（フラジール形法）の規定に従って測定した布団側地の一般的な通気度は、３ｃｃ／ｃｍ2／ｓｅｃ以下としている。通気性に優れ、風合いも柔らかい布団側地が得られる。なお、通気度は羽毛が抜けない範囲で高い方が好ましい。
【００３３】
上記布団側地に担持させるために使用する布団側地用処理剤中の白金ナノ粒子の保護剤として、水溶性高分子及び／又は界面活性剤を使用する場合の白金ナノ粒子と水溶性高分子及び／又は界面活性剤の配合割合は、質量比で、白金ナノ粒子：水溶性高分子及び／又は界面活性剤＝１：０．２〜１：１．５が好ましい。上記の範囲内であれば、白金ナノ粒子の凝集・沈殿が起こりにくく、布団側地への担持が容易で、優れた抗酸化性を付与できる。
【００３４】
また、上記布団側地に担持させるために使用する処理剤中の白金ナノ粒子の保護剤として、クエン酸塩を使用する場合は、白金ナノ粒子とクエン酸塩の配合割合が、質量比で、白金ナノ粒子：クエン酸塩＝１：２０〜１：３５であることが好ましい。上記の範囲内であれば、白金ナノ粒子の凝集・沈殿が起こりにくく、布団側地への担持が容易で、優れた抗酸化性を付与できる。前記の範囲であれば、さらに本発明の効果を良好に発揮できる。
【００３５】
本発明において白金ナノ粒子を布団側地に担持させる方法としては、例えば、スプレー加工法やパッドドライ法などを用いることができる。
【００３６】
さらに、白金ナノ粒子をバインダー樹脂に分散させて使用すれば、白金ナノ粒子を担持させた布団側地を用いた布団の丸洗いなどの際の洗濯耐久性を高めることができる。
【００３７】
バインダー樹脂としては、通気性を阻害しない範囲で使用量を選択することにより公知のバインダー樹脂を使用することができる。例えば、アクリル系樹脂、ウレタン系樹脂、ポリエステル系樹脂、ポリアミド系樹脂及びシリコーン系樹脂などを使用することができる。
【００３８】
前記において、白金ナノ粒子の担持量は、特に限定されないが、布団側地１ｍ2に対して２０〜９０μｇであることが好ましい。担持量が前記の範囲であれば、さらに本発明の効果を良好に発揮できる。白金ナノ粒子の担持量が２０μｇより少ない場合は抗酸化性の効果が不足し、白金ナノ粒子の担持量が９０μｇを超える場合はコスト面で非常に不利となる。
【００３９】
上記のとおり、所定の配合割合の水溶性高分子、界面活性剤及びクエン酸塩からなる群から選ばれる少なくとも一つの保護剤で保護した白金ナノ粒子は、羽毛及び/又は布団側地用処理剤として用いることができ、羽毛及び/又は布団側地に白金ナノ粒子を担持させ、羽毛及び/又は布団側地に優れた抗酸化性能を付与することができる。また、前記処理剤は、その他の寝装製品、例えば、布団カバー、枕カバー、シーツなどの処理剤としても用いることができ、それらに優れた抗酸化性能を付与することができる。
【実施例】
【００４０】
以下、実施例を用いて本発明をさらに具体的に説明する。なお、本発明は下記の実施例に限定されるものではない。
【００４１】
１．清浄度
ＪＩＳ  Ｌ  １９０３「羽毛試験方法」の規定に従って測定した。清浄度は５００ｍｍ以上であれば合格と判断した。
２．酸素計数
ＪＩＳ  Ｌ  １９０３「羽毛試験方法」の規定に従って測定した。酸素計数は４．８ｍｇ以下であれば合格と判断した。
３．抗酸化性
抗酸化性をインビトロ（試験管内）で分析を行う場合、ＤＰＰＨラジカル試薬を使う方法の利便性が高いことが知られている。なお、Ｈ2Ｏ2法で測定することもできる。本発明ではＤＰＰＨ法により抗酸化性の測定を行った。
４．通気度
ＪＩＳ  Ｌ  １０９６  Ａ法（フラジール形法）の規定に従って測定した。通気度は、３ｃｃ／ｃｍ2／ｓｅｃ以下としている。
【００４２】
本発明では、１，１−ジフェニル−２−ピクリルヒドラジル（ＤＰＰＨ）ラジカル消去法を案出し使用した。測定手順は次のとおりである。
（１）ＤＰＰＨラジカル試験液の調製
メタノール５ｍｌ、エタノール５ｍｌを採取して混合した後、ＤＰＰＨを添加し、２５μＭ（マイクロモル）のＤＰＰＨラジカル試験液を得た。得られたＤＰＰＨラジカル試験液は紫色を呈する。
（２）羽毛の場合、加工及び未加工羽毛を比色管（または試験管）に各０．１ｇを採取する。布団側地の場合、５ｃｍ×５ｃｍの布団側地を比色管（または試験管）に採取する。サンプル数は、各々ｎ＝２とする。
（３）上記の比色管へＤＰＰＨラジカル試験液１０ｍｌを注入する。
（４）上部をシールした後、十分に振とうして静置する。時々振とうしながら液の色を観察する。ラジカルが減少すれば、紫色が薄くなり黄味が増す。
（５）紫色が薄くなり黄味が増し、加工及び未加工羽毛で明確な色差が確認できれば、抗酸化性ＤＰＰＨラジカル消去能ありと判定した（２４時間以内）。
【００４３】
（実施例１）
（１）白金ナノ粒子
白金ナノコロイド液として、商品名“ＤＸ−９０４０”を準備した。これは、白金ナノ粒子の平均粒径が２ｎｍ（電子顕微鏡（ＳＥＭ）写真による判定）の白金ナノコロイド液であり、保護剤としてポリビニルピロリドンを質量比で白金ナノ粒子１に対して０．５配合したものである。また、白金ナノコロイドを作成する際には、硝酸根などが残らないように精製し、ｐＨは中性、イオン性物質はない状態にしている。性状は淡黒色液体であり、水に易溶であった。この白金ナノ粒子の濃度は１０ｐｐｍであった。
（２）羽毛への担持
羽毛として、カナディアンホワイトダウン９５質量％を準備した。この羽毛は水洗、乾燥により汚染物を除去してある。この羽毛自体の清浄度は１０００ｍｍ、酸素計数は０ｍｇであった。この羽毛１ｋｇに対して、前記白金ナノ粒子を乾燥質量で各々２０μｇ、６０μｇ、８０μｇ、９０μｇとなるように、バインダーとしてアクリル系樹脂（高松油脂製  “ハイレジンＴＳ−１６８６”  羽毛１ｋｇに対して３ｇ）を混ぜた分散液をスプレーで担持させ、乾燥させた。
【００４４】
得られた羽毛の評価結果を下記表１に示す。
【００４５】
【表１】
0005290650.tif 000002
【００４６】
表１から分るように、本発明の実施例１の羽毛は、清浄度、酸素計数、及び抗酸化性のいずれも合格であった。この羽毛を布団側地（サイズ：１５０ｃｍ×２１０ｃｍ）の内部に充填し、掛け用羽毛布団とした。羽毛充填量は１．２ｋｇ／１枚とした。得られた羽毛布団の厚さは１２ｃｍであり、白金ナノ粒子を担持させてないものと同等であった。又実際に着用試験をしたところ、寝心地は白金ナノ粒子を担持させてないものと同等であった。
【００４７】
（実施例２）
バインダーとしてアクリル系樹脂を混ぜない液を使用した点が異なるだけで、白金ナノ粒子、羽毛への担持は実施例１と同様とした。
【００４８】
得られた羽毛の評価結果を下記表２に示す。
【００４９】
【表２】
0005290650.tif 000003
【００５０】
表２から分るように、本発明の実施例２の羽毛は、清浄度、酸素計数、及び抗酸化性のいずれも合格であった。この羽毛を布団側地（サイズ：１５０ｃｍ×２１０ｃｍ）の内部に充填し、掛け用羽毛布団とした。羽毛充填量は１．２ｋｇ／１枚とした。得られた羽毛布団の厚さは１２ｃｍであり、白金ナノ粒子を担持させてないものと同等であった。又、実際に着用試験をしたところ、寝心地は白金ナノ粒子を担持させてないものと同等であった。
【００５１】
（実施例３）
（１）白金ナノ粒子
白金ナノコロイド液として、商品名“ＤＸ−８０３０Ｓ”を準備した。これは、白金ナノ粒子の平均粒径が２ｎｍ（電子顕微鏡（ＳＥＭ）写真による判定）の白金ナノコロイド液であり、保護剤としてポリアクリル酸を質量比で白金ナノ粒子１に対して０．５配合したものである。ｐＨは中性、イオン性物質はない状態にしている。性状は淡黒色液体であり、水に易溶であった。この白金ナノ粒子の濃度は２０ｐｐｍであった。
（２）羽毛への担持
羽毛として、カナディアンホワイトダウン９５質量％を準備した。この羽毛は水洗、乾燥により汚染物を除去してある。この羽毛自体の清浄度は１０００ｍｍ、酸素計数は０ｍｇであった。この羽毛１ｋｇに対して、前記白金ナノ粒子を乾燥質量で各々２０μｇ、４０μｇとなるように、バインダーなしの分散液をスプレーで担持させ、乾燥させた。
【００５２】
得られた羽毛の評価結果を下記表３に示す。
【００５３】
【表３】
0005290650.tif 000004
【００５４】
表３から分るように、本発明の実施例３の羽毛は、清浄度、酸素計数、及び抗酸化性のいずれも合格であった。この羽毛を布団側地（サイズ：１５０ｃｍ×２１０ｃｍ）の内部に充填し、掛け用羽毛布団とした。羽毛充填量は１．２ｋｇ／１枚とした。得られた羽毛布団の厚さは１２ｃｍであり、白金ナノ粒子を担持させてないものと同等であった。又実際に着用試験をしたところ、寝心地は白金ナノ粒子を担持させてないものと同等であった。
【００５５】
（実施例４）
（１）白金ナノ粒子
白金ナノコロイド液として、商品名“ＤＸ−８０３０Ｖ”を準備した。これは、白金ナノ粒子の粒径が２ｎｍ〜１０ｎｍ（電子顕微鏡（ＳＥＭ）写真による判定）の白金ナノコロイド液であり、保護剤としてクエン酸ナトリウムを質量比で白金ナノ粒子１に対して２０配合したものである。イオン性物質はない状態にしている。性状は黒色液体であり、水に易溶であった。この白金ナノ粒子の濃度は１０ｐｐｍであった。
（２）羽毛への担持
羽毛として、カナディアンホワイトダウン９５質量％を準備した。この羽毛は水洗、乾燥により汚染物を除去してある。この羽毛自体の清浄度は１０００ｍｍ、酸素計数は０ｍｇであった。この羽毛１ｋｇに対して、前記白金ナノ粒子を乾燥質量で各々２０μｇ、４０μｇ、６０μｇとなるように、バインダーなしの分散液をスプレーで担持させ、乾燥させた。
【００５６】
得られた羽毛の評価結果を下記表４に示す。
【００５７】
【表４】
0005290650.tif 000005
【００５８】
表４から分るように、本発明の実施例４の羽毛は、清浄度、酸素計数、及び抗酸化性のいずれも合格であった。この羽毛を布団側地（サイズ：１５０ｃｍ×２１０ｃｍ）の内部に充填し、掛け用羽毛布団とした。羽毛充填量は１．２ｋｇ／１枚とした。得られた羽毛布団の厚さは１２ｃｍであり、白金ナノ粒子を担持させてないものと同等であった。又、実際に着用試験をしたところ、寝心地は白金ナノ粒子を担持させてないものと同等であった。
【００５９】
（実施例５）
（１）白金ナノ粒子
白金ナノコロイド液として、実施例３と同様、商品名“ＤＸ−８０３０Ｓ”を準備した。
（２）布団側地への担持
布団側地として、６０サテン織物（経、緯糸：綿番手６０番手、経密度：２００本／吋、緯密度：１６４本／吋、幅：６８吋、目付：１４０ｇ／ｍ2）を準備し、通常の染色工程にて前処理し、染色加工を施した。染色後、布団側地へ白金ナノ粒子を担持した。その方法としては通常のパッドドライ法を採用した。具体的には、白金ナノ粒子、フィックス剤、柔軟剤、バインダーとしてソフトアクリル系樹脂（商品名“ＤＢ−１３４”、ダイワボウノイ社製ＯＥＭ品）を含む分散液に、前記布団側地用織物を浸漬後、７０％の絞り率で絞り、温度１４０℃程度で水分を乾燥する。布団側地１ｍ2に対して、前記白金ナノ粒子を乾燥質量で、各々２０μｇ、３０μｇ、４０μｇとなるように白金ナノ粒子担持量を調整した。その後、熱カレンダー処理を行った。これにより目つぶし効果が有効に得られる。
【００６０】
得られた布団側地の評価結果を下記表５に示す。
【００６１】
【表５】
0005290650.tif 000006
【００６２】
（３）羽毛布団の作成
得られた布団側地（サイズ：１５０ｃｍ×２１０ｃｍ）の内部に羽毛を充填し、掛け用羽毛布団とした。羽毛充填量は１．２ｋｇ／１枚とした。得られた羽毛布団の厚さは１２ｃｍであった。又、実際に着用試験をしたところ、寝心地は白金ナノ粒子を付与していないものと同等であった。
【００６３】
（比較例１）
（１）白金ナノ粒子
白金ナノコロイド液として、商品名“ＤＸ−８０８０Ｔ”を準備した。これは、白金ナノ粒子の平均粒径が２ｎｍ（電子顕微鏡（ＳＥＭ）写真による判定）の白金ナノコロイド液であり、保護剤としてポリアクリル酸を質量比で白金ナノ粒子１に対して２配合したものである。性状は淡黒色液体であり、水に易溶であった。この白金ナノ粒子の濃度は２０ｐｐｍであった。
（２）羽毛への担持
羽毛として、カナディアンホワイトダウン９５質量％を準備した。この羽毛は水洗、乾燥により汚染物を除去してある。この羽毛自体の清浄度は１０００ｍｍ、酸素計数は０ｍｇであった。この羽毛１ｋｇに対して、前記白金ナノ粒子を乾燥質量で各々６０μｇ、８０μｇ、９０μｇとなるように、バインダーとしてアクリル系樹脂（高松油脂製  ハイレジンＴＳ−１６８６  羽毛１ｋｇに対して１０ｇ）を混ぜた分散液をスプレーで担持させ、乾燥させた。
【００６４】
得られた羽毛の評価結果を下記表６に示す。
【００６５】
【表６】
0005290650.tif 000007
【００６６】
表６から分るように、比較例１の羽毛は、抗酸化性は合格であったものの、清浄度、酸素計数のいずれか、あるいは両方とも不合格であった。
【００６７】
（比較例２）
バインダーとしてアクリル系樹脂を混ぜない液を使用した点が異なるだけで、白金ナノ粒子、羽毛への担持は比較例１と同様とした。
【００６８】
得られた羽毛の評価結果を下記表７に示す。
【００６９】
【表７】
0005290650.tif 000008
【００７０】
表７から分るように、比較例２の羽毛は、抗酸化性は合格であったものの、清浄度、酸素計数のいずれか、あるいは両方とも不合格であった。